FR 2818580 A1 20020628 FR 0017253 A 20001222 Structures à couches polymériques multiples La présente invention concerne des structures à couches polymériques multiples, un procédé pour leur préparation ainsi que leur utilisation. Les polymères d'hydrocarbures halogénés, et plus particulièrement les polymères d'hydrocarbure fluorés, sont des polymères qui présentent un ensemble de propriétés intéressantes et, notamment, une imperméabilité aux liquides et aux gaz, une inertie chimique élevée et une excellente tenue au vieillissement. De ce fait, ils trouvent des applications multiples dans des domaines très divers et, notamment, dans le transport et le stockage de liquides et de gaz et dans la protection contre la corrosion. Néanmoins, ils présentent l'inconvénient d'être relativement coûteux, ce qui risque de limiter leurs débouchés. Un moyen approprié pour réduire le coût des articles façonnés en ce type de polymères consiste à utiliser ces polymères sous la forme de structures à couches polymériques multiples (films, feuilles, plaques, tubes, corps creux, etc.) dans lesquelles ils sont associés à d'autres polymères, lesquels apportent, par ailleurs, leurs propres propriétés et avantages, tels que par exemple la résistance mécanique, l'aptitude au scellage, la résistance à la griffe, etc. Toutefois, les polymères d'hydrocarbures halogénés, et plus particulièrement les polymères d'hydrocarbures fluorés, sont connus pour être des matériaux difficiles à faire adhérer à d'autres polymères, notamment les polymères d'oléfines. Pour résoudre ce problème, de nombreuses solutions ont été proposées et notamment d'interposer entre le polymère d'hydrocarbure halogéné et le polymère d'oléfine, deux couches d'adhésif Ainsi, le brevet EP-B 1-206689 concerne un laminé comprenant au moins deux couches d'adhésif distinctes en contact constituées d'un polymère d'hydrocarbure fluoré modifié par un groupe carboxyle, anhydride d'acide, hydroxyle ou époxyde et d'un polymère d'oléfine modifié par un groupe carboxyle, anhydride d'acide, hydroxyle ou époxyde différent du précédent. Ces deux couches d'adhésif distinctes peuvent être placées sur une couche de substrat préparé à partir d'un matériau choisi parmi divers polymères dont le fluorure de polyvinylidène, le polyéthylène et le nylon. Ainsi, est cité un laminé à 4 couches comprenant une couche de polyfluorure de vinylidène liée à une couche de polyéthylène par l'intermédiaire de deux couches d'adhésif distinctes. Cette structure multicouche présente l'inconvénient d'être constituée de deux couches d'adhésif et donc au total de 4 couches, ce qui pose des problèmes techniques lors de la coextrusion au niveau industriel qui est plus facilement envisageable techniquement si elle est limitée à 3 couches, donc avec une seule couche d'adhésif En raison de leur moindre coût et des considérations techniques de fabrication décrites ci-dessus, les structures ayant une seule couche d'adhésif sont préférées à celles comprenant plus d'une couche d'adhésif. Donc le problème qui subsiste est de fournir des structures à couches polymériques multiples faisant intervenir un adhésif qui peut se lier de manière satisfaisante à une couche de polymère d'hydrocarbure halogéné d'un côté et à une couche de polymère d'oléfine de l'autre côté en vue de former des structures à couches polymériques multiples ne contenant qu'une seule couche d'adhésif. Afin de remédier aux inconvénients précités, la présente invention a pour objet de fournir des structures à couches polymériques multiples comprenant une couche (A) en polymère d'hydrocarbure halogéné liée à une couche (C) en polymère d'oléfine par l'intermédiaire d'une seule couche (B) à base d'un adhésif polymérique qui permette à ces structures d'allier une bonne adhésion à de bonnes propriétés barrière et à un coût pas trop élevé, d'être facilement coextrudées au niveau industriel et qui de plus se caractérise par une structure et une architecture bien maîtrisées. A cet effet, l'invention concerne des structures à couches polymériques multiples comprenant une couche (A) à base d'au moins un polymère d'hydrocarbure halogéné liée à une couche (C) à base d'au moins un polymère d'oléfine par l'intermédiaire d'une couche (B) contenant de 100 à 10 % en poids d'au moins un polymère d'oléfine greffé et de 0 à 90 % en poids d'au moins un polymère d'hydrocarbure halogéné, le polymère d'oléfine greffé étant obtenu par greffage d'un monomère polymérisable, d'un oligomère fonctionnel ou d'un télomère fonctionnel sur un polymère d'oléfine préalablement activé. Par structures à couches polymériques multiples comprenant une couche (A) à base d'au moins un polymère d'hydrocarbure halogéné liée à une couche (C) à base d'au moins un polymère d'oléfine, on entend désigner les structures à couches polymériques multiples contenant au moins une couche (A) à base d'au moins un polymère d'hydrocarbure halogéné liée à au moins une couche (C) à base d'au moins un polymère d'oléfine. Les structures à couches polymériques multiples selon l'invention peuvent donc contenir une ou plusieurs couches (A) à base d'au moins un polymère d'hydrocarbure halogéné liée à une ou plusieurs couches (C) à base d'au moins un polymère d'oléfine, ces couches pouvant ellesmêmes être liées à des couches d'autres polymères, de métal et/ou de tissu. Les structures à couches polymériques multiples selon l'invention contiennent néanmoins de préférence une seule couche (A) à base d'au moins un polymère d'hydrocarbure halogéné liée à une seule couche (C) à base d'au moins un polymère d'oléfine. Les structures à couches polymériques multiples selon l'invention comprennent une couche (B) contenant de 100 à 10 % en poids d'au moins un polymère d'oléfine greffé et de 0 à 90 % en poids d'au moins un polymère d'hydrocarbure halogéné, le polymère d'oléfine greffé étant obtenu par greffage d'un monomère polymérisable, d'un oligomère fonctionnel ou d'un télomère fonctionnel sur un polymère d'oléfine préalablement activé. Par polymère d'oléfine préalablement activé, on entend désigner que le polymère d'oléfine est modifié avant que le monomère polymérisable, l'oligomère fonctionnel ou le télomère fonctionnel ne soit greffé pour donner lieu à la formation d'un polymère d'oléfine greffé. Par polymère d'oléfine greffé, on entend désigner un polymère d'oléfine dont le tronc polymérique est greffé par un greffon polymérique, soit latéralement, soit en boût de chaîne. Le taux de greffage des polymères d'oléfine greffés selon l'invention, mesuré au moyen d'un spectromètre infrarouge à transformée de Fourier, est habituellement supérieur ou égal à 0,5 % en masse. Le taux de greffage des polymères d'oléfine greffés selon l'invention est habituellement inférieur ou égal à 50, de préférence inférieur ou égal à 35, de manière particulièrement préférée inférieur ou égal à 20 % en masse. Dans les structures à couches polymériques multiples selon l'invention, la couche (B) contient au moins 10 %, de préférence au moins 15 %, de manière particulièrement préférée au moins 20 % en poids d'au moins un polymère d'oléfine greffé. Dans les structures à couches polymériques multiples selon l'invention, la couche (B) contient au plus 100 %, de préférence au plus 97 %, de manière particulièrement préférée au plus 95 % en poids d'au moins un polymère d'oléfine greffé. Dans les structures à couches polymériques multiples selon l'invention, la couche (B) peut ne pas contenir de polymère d'hydrocarbure halogéné. La couche (B) contient de préférence au moins 3 %, de manière particulièrement préférée au moins 5 % en poids d'au moins un polymère d'hydrocarbure halogéné. Dans les structures à couches polymériques multiples selon l'invention, la couche (B) contient au plus 90 %, de préférence au plus 85 %, de manière particulièrement préférée au plus 80 % en poids d'au moins un polymère d'hydrocarbure halogéné. Selon une première variante des structures à couches polymériques multiples selon l'invention, le polymère d'oléfine greffé de la couche (B) est obtenu par greffage d'un monomère polymérisable sur un polymère d'oléfine préalablement activé par ozonisation. Par monomère polymérisable, on entend désigner, aux fins de la présente invention, un monomère dont la polymérisation peut être initiée en présence du polymère d'oléfine préalablement activé. De préférence, le monomère polymérisable est choisi parmi les acrylates d'alkyles, les méthacrylates d'alkyles, l'acrylamide, le méthacrylamide et les monomères vinyliques fluorés. De manière particulièrement préférée, le monomère polymérisable est choisi parmi les acrylates d'alkyles dont les radicaux alkyles sont linéaires ou ramifiés, éventuellement substitués par une fonction hydroxyle ou éther et qui contiennent de 1 à 10 atomes de carbone, les méthacrylates d'alkyles dont les radicaux alkyles sont linéaires ou ramifiés, éventuellement substitués par une fonction hydroxyle ou éther et qui contiennent de 1 à 10 atomes de carbone, l'acrylamide, le méthacrylamide et les monomères vinyliques fluorés. A titre d'exemples d'acrylates d'alkyles dont les radicaux alkyles sont linéaires ou ramifiés, éventuellement substitués par une fonction hydroxyle ou éther et qui contiennent de 1 à 10 atomes de carbone, on peut citer l'acrylate de méthyle, l'acrylate d'éthyle, l'acrylate d'isopropyle, l'acrylate de n-butyle, l'acrylate d'isobutyle, l'acrylate de t-butyle, l'acrylate d'hexyle, l'acrylate d'éthylhexyle et l'acrylate de glycidyle. A titre d'exemples de méthacrylates d'alkyles dont les radicaux alkyles sont linéaires ou ramifiés, éventuellement substitués par une fonction hydroxyle ou éther et qui contiennent de 1 à 10 atomes de carbone, on peut citer le méthacrylate de méthyle, le méthacrylate d'éthyle, le méthacrylate d'isopropyle, le méthacrylate de n-butyle, le méthacrylate d'isobutyle, le méthacrylate de t- butyle, le méthacrylate d'hexyle, le méthacrylate d'éthylhexyle et le méthacrylate de glycidyle. A titre d'exemples de monomères vinyliques fluorés, on peut citer les acrylates et les méthacrylates de fluoroalkyles tels les acrylates et les méthacrylates de trifluoroéthyle, de trifluoropropyle, de pentafluoropropyle et d'hexafluoroisopropyle et les oléfines fluorées telles le tétrafluoroéthylène, le trifluoroéthylène, de fluorure de vinylidène, le fluorure de vinyle, le monochlorotrifluoroéthylène, l'hexafluoropropylène. De manière tout particulièrement préférée, le monomère polymérisable est choisi parmi le méthacrylate de méthyle, l'acrylate d'éthyle, l'acrylate de nbutyle et le fluorure de vinylidène. De bons résultats ont été obtenus avec le méthacrylate de méthyle. Le polymère d'oléfine avant activation par ozonisation est de préférence choisi parmi les homopolymères d'oléfines telles que l'éthylène, le propylène, le butène-1, le 4-méthylpentène-1, l'hexène-1 et l'octène-1, les copolymères de ces différentes oléfines entre elles, les copolymères de ces oléfines avec au moins un autre monomère tel les dioléfines et les esters d'acide carboxylique insaturé et les mélanges de ces différents polymères. Des polymères d'oléfines particulièrement préférés sont les homopolymères de l'éthylène, les homopolymères du propylène, les copolymères de l'éthylène avec au moins une autre oléfine choisie parmi le propylène, le butène-1, le 4-méthylpentène-1, l'hexène-1 et l'octène, les copolymères du propylène avec au moins une autre oléfine choisie parmi l'éthylène, le butène-1, le 4-méthylpentène-1, l'hexène-1 et l'octène-1, les homopolymères du butène-1, les copolymères de l'éthylène ou du propylène avec des quantités mineures de dioléfines ou d'esters d'acide carboxylique insaturé tels que par exemple les copolymères éthylène-butadiène, les copolymères propylène-butadiène, les copolymères éthylène-acétate de vinyle et les copolymères éthylène-acrylate d'éthyle ainsi que parmi les mélanges de ces différents polymères d'oléfines. Sont tout particulièrement préférés les homopolymères de l'éthylène, les homopolymères du propylène, les copolymères de l'éthylène avec au moins une autre oléfine choisie parmi le propylène, le butène-1, le 4-méthylpentène-1, l'hexène-1 et l'octène, les copolymères du propylène avec au moins une autre oléfine choisie parmi l'éthylène, le butène-1, le 4-méthylpentène-1, l'hexène-1 et l'octène-1 ainsi que les mélanges de ces différents polymères d'oléfines. Par ozonisation, on entend désigner la réaction du polymère d'oléfine à l'état fondu avec l'ozone, éventuellement mélangé avec de l'air. La réaction du polymère d'oléfine avec l'ozone peut être réalisée dans n'importe quel appareillage utilisable à cet effet. On peut citer par exemple un réacteur à double enveloppe en lit fluidisé. Le temps d'ozonisation est habituellement de l'ordre de 40 à 100 minutes. La concentration en ozone est habituellement de l'ordre de 0,003 à 0,008 g/1. La réaction d'ozonisation est de préférence effectuée sous agitation mécanique et à température ambiante. Le greffage du monomère polymérisable sur le polymère d'oléfine préalablement activé par ozonisation est habituellement réalisé alors que la polymère d'oléfine préalablement activé par ozonisation est à l'état fondu. Le greffage du monomère polymérisable sur le polymère d'oléfine préalablement activé par ozonisation à l'état fondu peut être réalisé dans n'importe quel appareillage utilisable à cet effet. Ainsi, on peut travailler indifféremment avec des malaxeurs de type externe ou interne. Les malaxeurs de type interne sont les plus appropriés et parmi ceux-ci les malaxeurs discontinus BRABENDEE et les malaxeurs continus, tels que les extrudeuses à vis, par exemple les extrudeuses bivis corotative. Le temps de greffage est habituellement de l'ordre de 1 à 60 minutes selon le type de malaxeur. De manière préférée, le greffage du monomère polymérisable sur le polymère d'oléfine préalablement activé par ozonisation est réalisé dans un malaxeur continu. Le temps de greffage est alors de manière particulièrement préférée de l'ordre de 1 à 5 minutes. La température à laquelle le greffage à lieu est habituellement comprise entre 100 et 200'C. Selon une deuxième variante des structures à couches polymériques multiples selon l'invention, le polymère d'oléfine greffé de la couche (B) est obtenu par greffage d'un monomère polymérisable sur un polymère d'oléfine préalablement activé par réaction avec un amorceur radicalaire. Le monomère polymérisable est tel que défini précédemment dans la première variante des structures à couches polymériques multiples selon l'invention. Le polymère d'oléfine avant activation par réaction avec un amorceur radicalaire est tel que défini précédemment dans la première variante des structures à couches polymériques multiples selon l'invention. Par amorceur radicalaire, on entend désigner toute molécule pouvant par décomposition thermique générer des radicaux capables de générer des macroamorceurs par abstraction d'atomes d'hydrogène sur les chaînes du polymère d'oléfine. A titre d'exemples, on peut citer les peroxydes organiques comme le peroxyde de dicumyle et le peroxyde de di-t-butyle. La réaction du polymère d'oléfine avec l'amorceur radicalaire a habituellement lieu alors que le polymère d'oléfine est à l'état fondu. La réaction du polymère d'oléfine à l'état fondu avec l'amorceur radicalaire peut être réalisée dans n'importe quel appareillage utilisable à cet effet. Ainsi, on peut travailler indifféremment avec des malaxeurs de type externe ou interne. Les malaxeurs de type interne sont les plus appropriés et parmi ceux-ci les malaxeurs discontinus BRABENDEE et les malaxeurs continus, tels que les extrudeuses à vis, par exemple les extrudeuses bivis corotative. Le temps de réaction est habituellement de l'ordre de 1 à 60 minutes selon le type de malaxeur. De préférence, la réaction du polymère d'oléfine à l'état fondu avec l'amorceur radicalaire est réalisée dans un malaxeur continu. Le temps de réaction est alors de manière particulièrement préférée l'ordre de 1 à 5 minutes. Le greffage du monomère polymérisable sur le polymère d'oléfine préalablement activé par réaction avec un amorceur radicalaire est de préférence réalisé en introduisant le monomère polymérisable en même temps que le polymère d'oléfine et l'amorceur radicalaire dans le malaxeur continu. Le greffage du monomère polymérisable sur le polymère d'oléfine préalablement activé par réaction avec un amorceur radicalaire est donc de préférence réalisé alors que le polymère d'oléfine préalablement activé par réaction avec un amorceur radicalaire est à l'état fondu. Le temps de greffage est de manière particulièrement préférée de l'ordre de 1 à 5 minutes. La concentration en amorceur radicalaire est habituellement de l'ordre de 0,01 à 10 % en poids par rapport à la quantité de monomère polymérisable et la température à laquelle le greffage à lieu est habituellement comprise entre 100 et 200 C. Selon une troisième variante des structures à couches polymériques multiples selon l'invention, le polymère d'oléfine greffé de la couche (B) est obtenu par greffage d'un oligomère fonctionnel ou d'un télomère fonctionnel sur un polymère d'oléfine préalablement activé par fonctionnalisation. Selon un premier mode de réalisation, le polymère d'oléfine greffé est obtenu par greffage d'un oligomère fonctionnel sur un polymère d'oléfine préalablement activé par fonctionnalisation. Par oligomère fonctionnel, on entend désigner, un polymère de faible masse moléculaire (degré de polymérisation compris entre 5 et 1000) obtenu par polymérisation radicalaire contrôlée (encore appelée polymérisation radicalaire vivante). Par polymérisation radicalaire contrôlée (encore appelée polymérisation radicalaire vivante), on entend désigner toute polymérisation radicalaire qui via un très bon contrôle des étapes de propagation, de terminaison et de transfert, permet de contrôler la masse moléculaire moyenne, la largeur de la distribution des masses moléculaires, la structure et la fonctionnalité des chaînes des oligomères obtenus. Parmi celles-ci, on peut citer les polymérisations radicalaires appelées"Reversible Addition Fragmentation Transfer" (RAFT), "Atom Transfer Radical Polymerization" (ATRP),"Initiator Transfer Terminator" (INIFERTER), "Macromolecular Design through Interchange of Xanthates" (MADIX) et"Stable Free Radical Polymerization" (SFRP). De préférence, l'oligomère fonctionnel est choisi parmi les oligomères fonctionnels des acrylates d'alkyles, les oligomères fonctionnels des méthacrylates d'alkyles, les oligomères fonctionnels de l'acrylamide, les oligomères fonctionnels du méthacrylamide et les oligomères fonctionnels des monomères vinyliques fluorés. De manière particulièrement préférée, l'oligomère fonctionnel est choisi parmi les oligomères fonctionnels des acrylates d'alkyles dont les radicaux alkyles sont linéaires ou ramifiés, éventuellement substitués par une fonction hydroxyle ou éther et qui contiennent de 1 à 10 atomes de carbone, les oligomères fonctionnels des méthacrylates d'alkyles dont les radicaux alkyles sont linéaires ou ramifiés, éventuellement substitués par une fonction hydroxyle ou éther et qui contiennent de 1 à 10 atomes de carbone, les oligomères fonctionnels de l'acrylamide, les oligomères fonctionnels du méthacrylamide et les oligomères fonctionnels des monomères vinyliques fluorés. A titre d'exemples d'acrylates d'alkyles dont les radicaux alkyles sont linéaires ou ramifiés, éventuellement substitués par une fonction hydroxyle ou éther et qui contiennent de 1 à 10 atomes de carbone, on peut citer l'acrylate de méthyle, l'acrylate d'éthyle, l'acrylate d'isopropyle, l'acrylate de n-butyle, l'acrylate d'isobutyle, l'acrylate de t-butyle, l'acrylate d'hexyle, l'acrylate d'éthylhexyle et l'acrylate de glycidyle. A titre d'exemples de méthacrylates d'alkyles dont les radicaux alkyles sont linéaires ou ramifiés, éventuellement substitués par une fonction hydroxyle ou éther et qui contiennent de 1 à 10 atomes de carbone, on peut citer le méthacrylate de méthyle, le méthacrylate d'éthyle, le méthacrylate d'isopropyle, le méthacrylate de n-butyle, le méthacrylate d'isobutyle, le méthacrylate de tbutyle, le méthacrylate d'hexyle, le méthacrylate d'éthylhexyle et le méthacrylate de glycidyle. A titre d'exemples de monomères vinyliques fluorés, on peut citer les acrylates et les méthacrylates de fluoroalkyles tels les acrylates et les méthacrylates de trifluoroéthyle, de trifluoropropyle, de pentafluoropropyle et d'hexafluoroisopropyle et les oléfines fluorées telles le tétrafluoroéthylène, le trifluoroéthylène, de fluorure de vinylidène, le fluorure de vinyle, le monochlorotrifluoroéthylène, l'hexafluoropropylène. De manière tout particulièrement préférée, l'oligomère fonctionnel est choisi parmi les oligomères fonctionnels du méthacrylate de méthyle, de l'acrylate d'éthyle, de l'acrylate de n-butyle et du fluorure de vinylidène. De bons résultats ont été obtenus avec les oligomères fonctionnels du méthacrylate de méthyle. Selon un second mode de réalisation, le polymère d'oléfine greffé est obtenu par greffage d'un télomère fonctionnel sur un polymère d'oléfine préalablement activé par fonctionnalisation. Par télomère fonctionnel, on entend désigner un polymère de faible masse moléculaire (degré de polymérisation compris entre 5 et 200) obtenu par télomérisation radicalaire. Par télomérisation radicalaire, on entend désigner toute polymérisation radicalaire en présence d'un agent de transfert appelé agent télogène. De préférence, le télomère fonctionnel est choisi parmi les télomères fonctionnels des acrylates d'alkyles, les télomères fonctionnels des méthacrylates d'alkyles, les télomères fonctionnels de l'acrylamide, les télomères fonctionnels du méthacrylamide et les télomères fonctionnels des monomères vinyliques fluorés. De manière particulièrement préférée, le télomère fonctionnel est choisi parmi les télomères fonctionnels des acrylates d'alkyles dont les radicaux alkyles sont linéaires ou ramifiés, éventuellement substitués par une fonction hydroxyle ou éther et qui contiennent de 1 à 10 atomes de carbone, les télomères fonctionnels des méthacrylates d'alkyles dont les radicaux alkyles sont linéaires ou ramifiés, éventuellement substitués par une fonction hydroxyle ou éther et qui contiennent de 1 à 10 atomes de carbone, les télomères fonctionnels de l'acrylamide, les télomères fonctionnels du méthacrylamide et les télomères fonctionnels des monomères vinyliques fluorés. A titre d'exemples d'acrylates d'alkyles dont les radicaux alkyles sont linéaires ou ramifiés, éventuellement substitués par une fonction hydroxyle ou éther et qui contiennent de 1 à 10 atomes de carbone, on peut citer l'acrylate de méthyle, l'acrylate d'éthyle, l'acrylate d'isopropyle, l'acrylate de n-butyle, l'acrylate d'isobutyle, l'acrylate de t-butyle, l'acrylate d'hexyle, l'acrylate d'éthylhexyle et l'acrylate de glycidyle. A titre d'exemples de méthacrylates d'alkyles dont les radicaux alkyles sont linéaires ou ramifiés, éventuellement substitués par une fonction hydroxyle ou éther et qui contiennent de 1 à 10 atomes de carbone, on peut citer le méthacrylate de méthyle, le méthacrylate d'éthyle, le méthacrylate d'isopropyle, le méthacrylate de n-butyle, le méthacrylate d'isobutyle, le méthacrylate de tbutyle, le méthacrylate d'hexyle, le méthacrylate d'éthylhexyle et le méthacrylate de glycidyle. A titre d'exemples de monomères vinyliques fluorés, on peut citer les acrylates et les méthacrylates de fluoroalkyles tels les acrylates et les méthacrylates de trifluoroéthyle, de trifluoropropyle, de pentafluoropropyle et d'hexafluoroisopropyle et les oléfines fluorées telles le tétrafluoroéthylène, le trifluoroéthylène, de fluorure de vinylidène, le fluorure de vinyle, le monochlorotrifluoroéthylène, l'hexafluoropropylène. De manière tout particulièrement préférée, le télomère fonctionnel est choisi parmi les télomères fonctionnels du méthacrylate de méthyle, de l'acrylate d'éthyle, de l'acrylate de n-butyle et du fluorure de vinylidène. De bons résultats ont été obtenus avec les télomères fonctionnels du méthacrylate de méthyle. Les polymères d'oléfine préalablement activés par fonctionnalisation sur lesquelles on peut greffer les télomères fonctionnels ou les oligomères fonctionnels sont de préférence des polymères d'oléfine fonctionnalisés par des fonctions époxyde, anhydride maléique, carboxylique, hydroxyle, amine, oxazoline, azlactone ou isocyanate. Parmi les polymères d'oléfine fonctionnalisés par des fonctions époxyde, on peut citer les copolymères statistiques éthylène-méthacrylate de glycidyle, éthylène-acrylate de méthyle-méthacrylate de glycidyle, éthylène-acrylate d'éthyle-méthacrylate de glycidyle, éthylène-acrylate de butyle-méthacrylate de glycidyle, éthylène-acrylate de glycidyle, éthylène-acrylate de méthyle-acrylate de glycidyle, éthylène-acrylate d'éthyle-acrylate de glycidyle, éthylène-acrylate de butyle-acrylate de glycidyle et les copolymères greffés où la fonction réactive, en l'occurrence le méthacrylate de glycidyle ou l'acrylate de glycidyle, est greffée sur des polymères d'oléfines. Parmi les polymères d'oléfine fonctionnalisées par des fonctions anhydride maléique, on peut citer les copolymères statistiques de type éthylèneacrylate de méthyle-anhydride maléique ou de type éthylène-acrylate d'éthyleanhydride maléique et les copolymères greffés où la fonction réactive, en l'occurrence l'anhydride maléique, est greffée sur des polymère d'oléfines. Parmi les polymères d'oléfine fonctionnalisés par d'autres fonctions réactives de type carboxylique, hydroxyle, amine, oxazoline, azlactone et isocyanate, on peut citer les copolymères greffés obtenus par greffage radicalaire de monomères portant les fonctions réactives citées sur des polymères d'oléfines. Le greffage de l'oligomère fonctionnel ou du télomère fonctionnel sur le polymère d'oléfine préalablement activé par fonctionnalisation est habituellement réalisé alors que le polymère d'oléfine préalablement activé par fonctionnalisation est à l'état fondu. Le greffage de l'oligomère fonctionnel ou du télomère fonctionnel sur le polymère d'oléfine préalablement activé par fonctionnalisation à l'état fondu peut être réalisé dans n'importe quel appareillage utilisable à cet effet. Ainsi, on peut travailler indifféremment avec des malaxeurs de type externe ou interne. Les malaxeurs de type interne sont les plus appropriés et parmi ceux-ci les malaxeurs discontinus BRABENDEE et les malaxeurs continus, tels que les extrudeuses à vis, par exemple les extrudeuses bivis corotative. Le temps de greffage est habituellement de l'ordre de 1 à 60 minutes selon le type de malaxeur. De manière préférée, le greffage de l'oligomère fonctionnel ou du télomère fonctionnel sur le polymère d'oléfine préalablement activé par fonctionnalisation est réalisé dans un malaxeur continu. Le temps de greffage est alors de manière particulièrement préférée de l'ordre de 1 à 5 minutes. La température à laquelle le greffage à lieu est habituellement comprise entre 100 et 200 C. Un catalyseur peut être ajouté pour accélérer la réaction de greffage comme par exemple la N, N diméthyl lauryl amine en des quantités de l'ordre de 0,1 à 1% en poids. Les structures à couches polymériques multiples selon l'invention comprennent une couche (C) à base d'au moins un polymère d'oléfine. Par polymères d'oléfine pour la couche (C), on entend désigner les homopolymères d'oléfines telles que l'éthylène, le propylène, le butène-1, le 4méthylpentène-1, l'hexène-1 et l'octène-1, les copolymères de ces différentes oléfines entre elles, les copolymères de ces oléfines avec au moins un autre monomère tel les dioléfines et les esters d'acide carboxylique insaturé et les mélanges de ces différents polymères. Des polymères d'oléfines particulièrement préférés sont les homopolymères de l'éthylène, les homopolymères du propylène, les copolymères de l'éthylène avec au moins une autre oléfine choisie parmi le propylène, le butène-1, le 4-méthylpentène-1, l'hexène-1 et l'octène, les copolymères du propylène avec au moins une autre oléfine choisie parmi l'éthylène, le butène-1, le 4-méthylpentène-l, l'hexène-1 et l'octène-1, les homopolymères du butène-1, les copolymères de l'éthylène ou du propylène avec des quantités mineures de dioléfines ou d'esters d'acide carboxylique insaturé tels que par exemple les copolymères éthylène-butadiène, les copolymères propylène-butadiène, les copolymères éthylène-acétate de vinyle et les copolymères éthylène-acrylate d'éthyle ainsi que parmi les mélanges de ces différents polymères d'oléfines. Sont tout particulièrement préférés les homopolymères de l'éthylène, les homopolymères du propylène, les copolymères de l'éthylène avec au moins une autre oléfine choisie parmi le propylène, le butène-1, le 4-méthylpentène-1, l'hexène-1 et l'octène, les copolymères du propylène avec au moins une autre oléfine choisie parmi l'éthylène, le butène-1, le 4-méthylpentène-1, l'hexène-1 et l'octène-1 ainsi que les mélanges de ces différents polymères d'oléfines. D'autres polymères compatibles avec le polymère d'oléfine constituant la couche (C) peuvent également être mélangés avec ce dernier. Le polymère d'oléfine constituant la couche (C) peut être de nature identique ou différente du polymère d'oléfine utilisé pour préparer le polymère d'oléfine greffé de la couche (B). Avantageusement, on utilise comme constituant de la couche (C) un polymère d'oléfine de la même nature que le polymère d'oléfine utilisé pour préparer le polymère d'oléfine greffé de la couche (B). Ainsi, selon une première variante, le polymère d'oléfine utilisé pour préparer le polymère d'oléfine greffé de la couche (B) et le polymère d'oléfine de la couche (C) sont de manière particulièrement préférée choisis parmi les homopolymères de l'éthylène, les copolymères de l'éthylène avec au moins une autre oléfine choisie parmi le propylène, le butène-1, le 4-méthylpentène-1, l'hexène-1 et l'octène et les mélanges de ces différents polymères de l'éthylène. Selon une seconde variante, le polymère d'oléfine utilisé pour préparer le polymère d'oléfine greffé de la couche (B) et le polymère d'oléfine de la couche (C) sont de manière particulièrement préférée choisis parmi les homopolymères du propylène, les copolymères du propylène avec au moins une autre oléfine choisie parmi l'éthylène, le butène-1, le 4-méthylpentène-1, Fhexène-1 et l'octène-1 et les mélanges de ces différents polymères du propylène. Les structures à couches polymériques multiples selon l'invention comprennent également une couche (A) à base d'au moins un polymère d'hydrocarbure halogéné. Par polymère d'hydrocarbure halogéné, on entend désigner les homopolymères et les copolymères obtenus à partir de monomères monoéthyléniques contenant au moins 2 atomes de carbone et au moins 1 atome d'halogène choisi parmi le fluor et le chlore. On entend également désigner les mélanges d'homopolymères et de copolymères. Comme exemples de polymère d'hydrocarbure halogéné utilisable dans la présente invention, on peut citer notamment les homopolymères et les copolymères du fluorure de vinylidène, du fluorure de vinyle, du trifluoréthylène, du chlorotrifluoréthylène, du tétrafluoréthylène, de l'hexafluoropropylène, du chlorure de vinyle et du chlorure de vinylidène ainsi que les copolymères d'un de ces monomères avec un autre monomère monoéthylénique non halogéné tel l'éthylène, l'acétate de vinyle et les monomères acryliques ou méthacryliques. Le polymère d'hydrocarbure halogéné de la couche (A) est de préférence un polymère d'hydrocarbure fluoré. Par polymère d'hydrocarbure fluoré, on entend désigner les homopolymères et les copolymères obtenus à partir de monomères monoéthyléniques contenant au moins 2 atomes de carbone et au moins 1 atome de fluor. Les monomères monoéthyléniques peuvent en outre contenir un ou plusieurs atomes de chlore en plus des atomes de fluor. On entend également désigner les mélanges d'homopolymères et de copolymères. Comme exemples de polymère d'hydrocarbure fluoré utilisable dans la présente invention, on peut citer notamment les homopolymères et les copolymères du fluorure de vinylidène, du fluorure de vinyle, du trifluoréthylène, du chlorotrifluoréthylène, du tétrafluoréthylène et de l'hexafluoropropylène ainsi que les copolymères d'un de ces monomères avec un autre monomère monoéthylénique non halogéné tel l'éthylène, l'acétate de vinyle et les monomères acryliques ou méthacryliques. De manière plus que préférée, le polymère d'hydrocarbure halogéné de la couche (A) est un polymère du fluorure de vinylidène. Par polymère du fluorure de vinylidène, on entend désigner aux fins de la présente invention tous les polymères contenant au moins environ 50 % en poids d'unités monomériques dérivées du fluorure de vinylidène. Les polymères du fluorure de vinylidène qui peuvent convenir à la réalisation des structures à couches polymériques multiples selon l'invention comprennent donc aussi bien les homopolymères du fluorure de vinylidène, que les copolymères du fluorure de vinylidène contenant des unités monomériques dérivées d'un ou de plusieurs comonomères éthyléniquement insaturés, avantageusement fluorés, de même que les mélanges de ces polymères. A titre d'exemples de comonomères fluorés utilisables, on peut mentionner le fluorure de vinyle, le trifluoréthylène, le chlorotrifluoréthylène, le tétrafluoréthylène et l'hexafluoropropylène. Le polymère d'hydrocarbure halogéné constituant la couche (A) peut être de nature identique ou différente du polymère d'hydrocarbure halogéné qui peut être un des constituants de la couche (B). Avantageusement, on utilise comme constituant de la couche (A) un polymère d'hydrocarbure halogéné de la même nature que le polymère d'hydrocarbure halogéné qui est un des constituants de la couche (B). De préférence, le polymère d'hydrocarbure halogéné de la couche (A) et le polymère d'hydrocarbure halogéné de la couche (B) sont un polymère du fluorure de vinylidène. D'autres polymères compatibles avec le polymère d'hydrocarbure halogéné constituant la couche (A) peuvent également être mélangés avec ce dernier. Un exemple d'un tel mélange est une composition de polymère du fluorure de vinylidène et de polyméthacrylate de méthyle. Il est entendu que chacun des polymères constitutifs des structures à couches polymériques multiples selon l'invention peut comprendre les additifs usuels utilisés lors de la fabrication ou lors de la mise en oeuvre de ce polymère, tels que, par exemple, des lubrifiants, des plastifiants, des stabilisants thermiques, des stabilisants à la lumière, des charges particulaires ou fibreuses, des pigments, des ignifugeants, etc., pour autant que ces additifs ne perturbent pas les objets de la présente invention. Les structures à couches polymériques multiples selon l'invention ont le grand avantage de ne faire intervenir qu'un seul adhésif qui puisse se lier de manière satisfaisante à une couche de polymère d'hydrocarbure halogéné d'un côté et à une couche de polymère d'oléfine de l'autre côté et qui de plus se caractérise par une structure et une architecture bien maîtrisées. Ces structures présentent également l'avantage d'allier une bonne adhésion à de bonnes propriétés barrière et à un coût pas trop élevé, d'être facilement coextrudées au niveau industriel. L'invention concerne également un procédé de préparation des structures à couches polymériques multiples selon l'invention. Pour préparer les structures à couches polymériques multiples selon l'invention, on peut faire appel à toutes les techniques usuelles d'assemblage de couches polymériques. A titre d'exemple de pareilles techniques, on peut citer le thermocollage à l'intervention d'une solution de la couche (B) à base d'un adhésif polymérique dans un solvant ou un mélange de solvants. D'autres techniques d'assemblage de couches polymériques usuelles et appropriées pour réaliser les structures à couches polymériques multiples selon l'invention sont celles dans lesquelles les polymères constitutifs sont mis en oeuvre à une température au moins égale à leur température de ramollissement. De préférence, la préparation des structures à couches polymériques multiples selon l'invention est réalisée par colaminage, coextrusion par exemple la coextrusion-doublage, la coextrusionsoufflage et la coextrusion-moulage, extrusion-couchage, enduction, surinjection ou coinjection. Le procédé de préparation des structures à couches polymériques multiples selon l'invention est réalisé de manière particulièrement préférée par colaminage, coextrusion ou surinjection. Le choix de l'une ou l'autre de ces techniques d'assemblage se fait en fonction de l'usage auquel on destine les structures à couches polymériques multiples. Par exemple, les tuyaux, les tubes, les films, les feuilles et les plaques sont de préférence assemblés par coextrusion. Ainsi, le procédé de préparation de structures à couches polymériques multiples est de préférence effectué par coextrusion d'une couche (A) à base d'au moins un polymère d'hydrocarbure halogéné et d'une couche (C) à base d'au moins un polymère d'oléfine auxquelles on coextrude en intermédiaire servant de liant une couche (B) contenant de 100 à 10 % en poids d'au moins un polymère d'oléfine greffé et de 0 à 90 % en poids d'au moins un polymères d'hydrocarbure halogéné, le polymère d'oléfine greffé étant obtenu par greffage d'un monomère polymérisable, d'un oligomère fonctionnel ou d'un télomère fonctionnel sur un polymère d'oléfine préalablement activé. L'épaisseur des couches polymériques constitutives des structures à couches polymériques multiples selon l'invention et l'épaisseur totale desdites structures ne sont pas critiques et dépendent bien entendu de l'usage auquel on les destine. L'épaisseur de la couche (A) peut être comprise entre 50 um et 600 Lm. L'épaisseur de la couche (B) peut être comprise entre 30 um et 400 um. L'invention concerne également l'utilisation des structures à couches polymériques multiples selon l'invention pour la fabrication de tubes, de tuyaux, de gainage, de films, de feuilles, de profilés, de plaques et de corps creux. Les structures à couches polymériques multiples selon l'invention peuvent être utilisées avantageusement dans des domaines d'application exigeant une bonne imperméabilité aux liquides et aux gaz, associée à une inertie chimique élevée. A titre d'exemples pratiques non limitatifs d'utilisations de structures à couches polymériques multiples selon l'invention, on peut signaler des tuyaux destinés au transport de carburant, de produits corrosifs ou d'eaux ultra pures ; des tubes conduisant du gaz ; des films destinés à la protection contre la corrosion de pièces de carrosserie de véhicules automobiles ; des films, des feuilles et des plaques composites pour des applications dans le domaine du bâtiment et de l'agriculture ; des flacons d'emballage ; des réservoirs de stockage de liquides et des réservoirs à essence. Les structures à couches polymériques multiples de la présente invention possèdent une bonne force de pelage et combinent les avantages d'un polymère d'hydrocarbure halogéné avec les propriétés inhérentes au polymère d'oléfine auquel il est lié. Les exemples qui suivent sont destinés à illustrer la présente invention sans toutefois en limiter la portée. Matériaux utilisés Le polyéthylène utilisé pour la synthèse de polyéthylène greffé selon les exemples 1 et 2 est un polyéthylène haute densité caractérisé par : des masses moléculaires moyennes en nombre et en poids, mesurées par chromatographie d'exclusion stérique dans le trichlorobenzène (concentration de la solution 0,5 g/1) à 135 C, respectivement de 16 000 g/mole et de 160 000 g/mole, - une densité de 0,938 g/cm3 (mesurée selon la norme ASTM D 1505), - un MFI (indice de fluidité en fondu mesuré selon la norme ASTM D 1238, à 190 oC sous une charge de 5 kg) de 2,3 g/10 min, et - une température de fusion de 127 C. Le monomère polymérisable utilisé est le méthacrylate de méthyle de pureté 97% commercialisé par ALDRICH. L'amorceur utilisé est le peroxyde de dicumyle de pureté 98% commercialisé par ALDRICH. Le polyfluorure de vinylidène utilisé pour la réalisation des structures à couches polymériques multiples selon l'exemple 3 (couche (A)) est un homopolymère du fluorure de vinylidène SOLEFE 1008 commercialisé par SOLVAY. Le polyfluorure de vinylidène utilisé pour la réalisation de la couche intermédiaire (couche (B)) des structures à couches polymériques multiples selon l'exemple 3 est un homopolymère du fluorure de vinylidène SOLEFE 1010 commercialisé par SOLVAY. Le polyéthylène utilisé pour la réalisation de la structure à couches polymériques multiples selon l'exemple 3 (couche (C)) est le polyéthylène haute densité ELTEX TUB 121 commercialisé par SOLVAY. Détermination du taux de greffage au moyen d'un spectromètre infrarouge à transformée de Fourier Cette méthode repose sur l'établissement d'une courbe d'étalonnage au moyen de mélanges mécanique de polyéthylène/polyméthacrylate de méthyle de proportions connues. Des films minces sont réalisés par pressage de chacun de ces mélanges à 190 OC pendant 1 minute à 150 bar. Les films obtenus sont ensuite analysés au moyen d'un spectromètre à transformée de Fourier IR-TF de type Nicolet 510 P. Des spectres obtenus, on calcule le rapport 11732/11368 (11732 étant l'intensité correspondant au groupement carbonyle du polyméthylméthacrylate et 11368 l'intensité correspondant à la déformation symétrique des groupements méthyles dans le polyéthylène) que l'on reporte sur un graphe obtenant ainsi une courbe d'étalonnage 11732/11368 en fonction du pourcentage en poids de polyméthylméthacrylate. Le taux de greffage du méthylméthacrylate dans le polyéthylène greffé est obtenu en déterminant le rapport d'intensités I1732/I1368 à partir du spectre infrarouge du polyéthylène greffé et en reportant cette valeur sur la courbe d'étalonnage. Détermination de la force de pelage La force de pelage est mesurée sur une machine INSTRON CORPORATION après 7 jours de repos des structures pressées par la méthode suivante : on mesure le niveau d'adhésion entre la couche de polyfluorure de vinylidène et la couche de polyéthylène haute densité en effectuant un essai de pelage sur des languettes de 10 mm sur 200 mm issues d'une plaque pressée de 120/2400 partiellement délaminées, chaque couche externe étant attachée aux mors de la machine et les mors étant écartés à une vitesse constante de 50 mm/min. Le résultat est exprimé en N/cm. Exemple 1 : Synthèse de polyéthylène greffé par du méthacrylate de méthyle à partir de polyéthylène activé par ozonisation L'ozonisation du polyéthylène haute densité est réalisée dans un réacteur à double enveloppe en lit fluidisé par un mélange air/ozone. Le générateur d'ozone est un ozoniseur de laboratoire fabriqué par TRAILIGAZ sous la référence"Minibloc 76". La concentration en ozone produite est égale à 0,0083 g/l. Après un temps d'ozonisation de 45 minutes sous un débit air/ozone de 1500 I. h-l, une puissance du générateur d'ozone de 240 w. h-l, à température ambiante, le milieu réactionnel est placé sous courant d'air pour éliminer l'ozone résiduel. Le polyéthylène ozonisé et le méthacrylate de méthyle (10 % en masse) préalablement mélangés, sont ensuite placés dans une étuve à 55 C pendant 5 heures. Le greffage en masse est alors effectué dans une extrudeuse bivis corotative interpénétrée de type CLEXTRAL BC21. L'extrusion est réalisée à 150OC. Le temps de séjour moyen dans l'extrudeuse est de l'ordre de 100-150 secondes. Le polyéthylène greffé obtenu est enfin purifié par mise en solution dans le xylène à reflux pendant une heure et précipitation dans l'acétone à température ambiante. Après séchage, le taux de greffage mesuré au moyen du spectromètre à transformée de Fourier est de 1,40 % en masse. Exemple 2 : Synthèse d'un polyéthylène greffé par du méthacrylate de méthyle à partir de polyéthylène activé par la réaction avec un amorceur radicalaire Le polyéthylène haute densité, le méthacrylate de méthyle (18% en masse) et le peroxyde de dicumyle (0.6% en masse) préalablement mélangés sont laissés 30 minutes à température ambiante. Le greffage en masse est alors effectué dans une extrudeuse bivis corotative interpénétrée de type CLEXTRAL BC21. L'extrusion est réalisée à 150OC. Le temps de séjour moyen dans l'extrudeuse est de l'ordre de 100-150 secondes. Le polyéthylène greffé obtenu est enfin purifié par mise en solution dans le xylène à reflux pendant une heure et précipitation dans l'acétone à température ambiante. Après séchage, le taux de greffage mesuré au moyen du spectromètre à transformée de Fourier est de 4 % en masse. Exemple 3 : Tests d'adhésion Une structure à trois couches est obtenue par pressage à chaud à 190 oC pendant 5 minutes à 100 bars d'un film de polyéthylène haute densité ELTEXO TUB 121 (PEhd) d'une épaisseur de 1 mm (couche (C)), d'un film de polyfluorure de vinylidène SOLEF1008 (PVDF) d'une épaisseur de 100 um (couche (A)) et à titre de couche intermédiaire (couche (B)) 5 g d'un mélange sous forme de poudre d'un polyéthylène greffé et de polyfluorure de vinylidène SOLEF'1010 dans un rapport 1/3 polyéthylène greffé/2/3 polyfluorure de vinylidène SOLEF1010. Les polyéthylènes greffés testés sont le copolymère greffé obtenu à l'exemple 1 et le copolymère greffé obtenu à l'exemple 2. Une structure à deux couches (sans couche intermédiaire (B)) est réalisée à titre d'exemple comparatif Le tableau suivant regroupe les valeurs de la force de pelage maximum mesurées pour les différentes structures. Systèmes étudiés Force de pelage maximum (N/cm) PEhd-PVDF 0 PEhd-copolymère greffé de l'exemple 1-PVDF 17,9 PEhd-copolymère greffé de l'exemple 2-PVDF 18,6 REVENDICATIONS 1-Structures à couches polymériques multiples caractérisées en ce qu'elles comprennent une couche (A) à base d'au moins un polymère d'hydrocarbure halogéné liée à une couche (C) à base d'au moins un polymère d'oléfine par l'intermédiaire d'une couche (B) contenant de 100 à 10 % en poids d'au moins un polymère d'oléfine greffé et de 0 à 90 % en poids d'au moins un polymère d'hydrocarbure halogéné, le polymère d'oléfine greffé étant obtenu par greffage d'un monomère polymérisable, d'un oligomère fonctionnel ou d'un télomère fonctionnel sur un polymère d'oléfine préalablement activé. 2-Structures à couches polymériques multiples selon la revendication 1, caractérisées en ce que le polymère d'oléfine greffé est obtenu par greffage d'un monomère polymérisable sur un polymère d'oléfine préalablement activé par ozonisation. 3-Structures à couches polymériques multiples selon la revendication 1, caractérisées en ce que le polymère d'oléfine greffé est obtenu par greffage d'un monomère polymérisable sur un polymère d'oléfine préalablement activé par réaction avec un amorceur radicalaire. 4-Structures à couches polymériques multiples selon l'une quelconque des revendications 2 à 3, caractérisées en ce que le monomère polymérisable est choisi parmi les acrylates d'alkyle, les méthacrylates d'alkyles, l'acrylamide, le méthacrylamide et les monomères vinyliques fluorés. 5-Structures à couches polymériques multiples selon la revendication 1, caractérisées en ce que le polymère d'oléfine greffé est obtenu par greffage d'un oligomère fonctionnel ou d'un télomère fonctionnel sur un polymère d'oléfine préalablement activé par fonctionnalisation. 6-Structures à couches polymériques multiples selon la revendication 5, caractérisées en ce que l'oligomère fonctionnel est choisi parmi les oligomères fonctionnels des acrylates d'alkyles, les oligomères fonctionnels des méthacrylates d'alkyles, les oligomères fonctionnels de l'acrylamide, les oligomères fonctionnels du méthacrylamide et les oligomères fonctionnels des monomères vinyliques fluorés. 7-Structures à couches polymériques multiples selon la revendication 5, caractérisées en ce que le télomère fonctionnel est choisi parmi les télomères fonctionnels des acrylates d'alkyle, les télomères fonctionnels des méthacrylates d'alkyles, les télomères fonctionnels de l'acrylamide, les télomères fonctionnels du méthacrylamide et les télomères fonctionnels des monomères vinyliques fluorés. 8-Structures à couches polymériques multiples selon l'une quelconque des revendications 1 à 7, caractérisées en ce que le polymère d'oléfine utilisé pour préparer le polymère d'oléfine greffé de la couche (B) et le polymère d'oléfine de la couche (C) sont choisis parmi les homopolymères de l'éthylène, les copolymères de l'éthylène avec au moins une autre oléfine choisie parmi le propylène, le butène-1, le 4-méthylpentène-1, l'hexène-1 et l'octène et les mélanges de ces différents polymères de l'éthylène. 9-Structures à couches polymériques multiples selon l'une quelconque des revendications 1 à 7, caractérisées en ce que le polymère d'oléfine utilisé pour préparer le polymère d'oléfine greffé de la couche (B) et le polymère d'oléfine de la couche (C) sont choisis parmi les homopolymères du propylène, les copolymères du propylène avec au moins une autre oléfine choisie parmi l'éthylène, le butène-1, le 4-méthylpentène-1, l'hexène-1 et l'octène-1 et les mélanges de ces différents polymères du propylène. 10-Structures à couches polymériques multiples selon l'une quelconque des revendications 1 à 9, caractérisées en ce que le polymère d'hydrocarbure halogéné de la couche (A) et le polymère d'hydrocarbure halogéné de la couche (B) sont un polymère du fluorure de vinylidène. 11-Procédé de préparation de structures à couches polymériques multiples selon l'une quelconque des revendications 1 à 10 par colaminage, coextrusion, extrusion-couchage, enduction, surinjection ou coinjection. 12-Utilisation de structures à couches polymériques multiples selon l'une quelconque des revendications 1 à 10 pour la fabrication de tubes, de tuyaux, de gainages, de films, de feuilles, de profilés, de plaques et de corps creux.